【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
オレフィン重合における使用のための固体触媒成分であって：
チタン、
マグネシウム、
ハロゲン及び
内部電子供与体化合物の組み合わせ、
を含み、
前記内部電子供与体化合物の組み合わせは、化学式（Ｉ）によって表される少なくとも１つの１，８−ナフチルジエステル化合物：
【化１】
2016510835.tif 000001
及び以下の
１−メトキシ−２−（メトキシメチル）−２−メチルヘキサン；
１−メトキシ−２−（メトキシメチル）−２−メチルヘプタン；
１−メトキシ−２−（メトキシメチル）−２−メチルオクタン；
１−メトキシ−２−（メトキシメチル）−２−メチルノナン；
１−メトキシ−２−（メトキシメチル）−２−メチルデカン；
１−メトキシ−２−（メトキシメチル）−２−メチルウンデカン；
１−メトキシ−２−（メトキシメチル）−２−メチルドデカン；
１−メトキシ−２−（メトキシメチル）−２−メチルテトラデカン；
１−メトキシ−２−（メトキシメチル）−２−メチルヘキサデカン；
１−メトキシ−２−（メトキシメチル）−２−メチルオクタデカン；
１−メトキシ−２−（メトキシメチル）−２−メチルイコサン；
１−メトキシ−２−（メトキシメチル）−２−メチルドコサン；
１−メトキシ−２−（メトキシメチル）−２，５−ジメチルヘキサン；
１−メトキシ−２−（メトキシメチル）−２，６−ジメチルヘプタン；
１−メトキシ−２−（メトキシメチル）−２，７−ジメチルオクタン；
１−メトキシ−２−（メトキシメチル）−２，８−ジメチルノナン；
１−メトキシ−２−（メトキシメチル）−２，９−ジメチルデカン；
１−メトキシ−２−（メトキシメチル）−２，１０−ジメチルウンデカン；
１−メトキシ−２−（メトキシメチル）−２，１１−ジメチルドデカン；
１−メトキシ−２−（メトキシメチル）−２，１３−ジメチルテトラデカン；
１−メトキシ−２−（メトキシメチル）−２，１５−ジメチルヘキサデカン；
１−メトキシ−２−（メトキシメチル）−２，１７−ジメチルオクタデカン；
１−メトキシ−２−（メトキシメチル）−２，１９−ジメチルイコサン；
１−メトキシ−２−（メトキシメチル）−２，２１−ジメチルドコサン；
３，３−ビス（メトキシメチル）−２，７−ジメチルオクタン；
５，５−ビス（メトキシメチル）−２，９−ジメチルデカン；
４，４−ビス（メトキシメチル）−２，７−ジメチルオクタン；
４，４−ビス（メトキシメチル）−２，８−ジメチルノナン；
６，６−ビス（メトキシメチル）−２，１０−ジメチルウンデカン；
３，３−ビス（メトキシメチル）−２−メチルペンタン；
４，４−ビス（メトキシメチル）−２−メチルヘキサン；
５，５−ビス（メトキシメチル）−２−メチルヘプタン；
６，６−ビス（メトキシメチル）−２−メチルオクタン；
６，６−ビス（メトキシメチル）−２−メチルデカン；
４，４−ビス（メトキシメチル）−２−メチルヘプタン；
５，５−ビス（メトキシメチル）−２−メチルオクタン；
６，６−ビス（メトキシメチル）−２−メチルノナン；
５，５−ビス（メトキシメチル）−２−メチルノナン；
６，６−ビス（メトキシメチル）−２−メチルウンデカン；
３，３−ビス（メトキシメチル）ヘキサン；
３，３−ビス（メトキシメチル）ヘプタン；
３，３−ビス（メトキシメチル）オクタン；
５，５−ビス（メトキシメチル）デカン；
４，４−ビス（メトキシメチル）オクタン；
４，４−ビス（メトキシメチル）ノナン；
６，６−ビス（メトキシメチル）ウンデカン；
１−（３−メトキシ−２−（メトキシメチル）−２−メチルプロピル）−４−メチルシクロヘキサン；
１−（１，３−ジメトキシ−２−メチルプロパン−２−イル）−４−メチルシクロヘキサン；
（１，３−ジメトキシ−２−メチルプロパン−２−イル）シクロペンタン；及び
１−（１，３−ジメトキシ−２−メチルプロパン−２−イル）−３−メチルシクロペンタン
からなる群より選択される、少なくとも１つの３，３−ビス（メトキシメチル）アルカン化合物を含み、
式中
Ｒ１−Ｒ６は、独立して各々水素、ハロゲン、Ｃ１−Ｃ２０直鎖または分枝アルキル、Ｃ５−Ｃ１０シクロアルキル−アルキル、Ｃ５−Ｃ２０アルキル−シクロアルキル、フェニル、Ｃ７−Ｃ１０アルキルアリールまたはＣ７−Ｃ１８アリールアルキルラジカルであり；
Ａ及びＢは、同一または異なり、３〜２０炭素原子を有する置換または非置換のヒドロカルビルラジカルである、
前記固体触媒成分。
【請求項２】
オレフィン重合における使用のための固体触媒成分であって：
チタン化合物の反応生成物、
マグネシウム化合物及び
内部電子供与体化合物の組み合わせ
を含み、
前記内部電子供与体化合物の組み合わせは、化学式（Ｉ）によって表される少なくとも１つの１，８−ナフチルジエステル化合物：
【化２】
2016510835.tif 000002
及び以下の
１−メトキシ−２−（メトキシメチル）−２−メチルヘキサン；
１−メトキシ−２−（メトキシメチル）−２−メチルヘプタン；
１−メトキシ−２−（メトキシメチル）−２−メチルオクタン；
１−メトキシ−２−（メトキシメチル）−２−メチルノナン；
１−メトキシ−２−（メトキシメチル）−２−メチルデカン；
１−メトキシ−２−（メトキシメチル）−２−メチルウンデカン；
１−メトキシ−２−（メトキシメチル）−２−メチルドデカン；
１−メトキシ−２−（メトキシメチル）−２−メチルテトラデカン；
１−メトキシ−２−（メトキシメチル）−２−メチルヘキサデカン；
１−メトキシ−２−（メトキシメチル）−２−メチルオクタデカン；
１−メトキシ−２−（メトキシメチル）−２−メチルイコサン；
１−メトキシ−２−（メトキシメチル）−２−メチルドコサン；
１−メトキシ−２−（メトキシメチル）−２，５−ジメチルヘキサン；
１−メトキシ−２−（メトキシメチル）−２，６−ジメチルヘプタン；
１−メトキシ−２−（メトキシメチル）−２，７−ジメチルオクタン；
１−メトキシ−２−（メトキシメチル）−２，８−ジメチルノナン；
１−メトキシ−２−（メトキシメチル）−２，９−ジメチルデカン；
１−メトキシ−２−（メトキシメチル）−２，１０−ジメチルウンデカン；
１−メトキシ−２−（メトキシメチル）−２，１１−ジメチルドデカン；
１−メトキシ−２−（メトキシメチル）−２，１３−ジメチルテトラデカン；
１−メトキシ−２−（メトキシメチル）−２，１５−ジメチルヘキサデカン；
１−メトキシ−２−（メトキシメチル）−２，１７−ジメチルオクタデカン；
１−メトキシ−２−（メトキシメチル）−２，１９−ジメチルイコサン；
１−メトキシ−２−（メトキシメチル）−２，２１−ジメチルドコサン；
３，３−ビス（メトキシメチル）−２，７−ジメチルオクタン；
５，５−ビス（メトキシメチル）−２，９−ジメチルデカン；
４，４−ビス（メトキシメチル）−２，７−ジメチルオクタン；
４，４−ビス（メトキシメチル）−２，８−ジメチルノナン；
６，６−ビス（メトキシメチル）−２，１０−ジメチルウンデカン；
３，３−ビス（メトキシメチル）−２−メチルペンタン；
４，４−ビス（メトキシメチル）−２−メチルヘキサン；
５，５−ビス（メトキシメチル）−２−メチルヘプタン；
６，６−ビス（メトキシメチル）−２−メチルオクタン；
６，６−ビス（メトキシメチル）−２−メチルデカン；
４，４−ビス（メトキシメチル）−２−メチルヘプタン；
５，５−ビス（メトキシメチル）−２−メチルオクタン；
６，６−ビス（メトキシメチル）−２−メチルノナン；
５，５−ビス（メトキシメチル）−２−メチルノナン；
６，６−ビス（メトキシメチル）−２−メチルウンデカン；
３，３−ビス（メトキシメチル）ヘキサン；
３，３−ビス（メトキシメチル）ヘプタン；
３，３−ビス（メトキシメチル）オクタン；
５，５−ビス（メトキシメチル）デカン；
４，４−ビス（メトキシメチル）オクタン；
４，４−ビス（メトキシメチル）ノナン；
６，６−ビス（メトキシメチル）ウンデカン；
１−（３−メトキシ−２−（メトキシメチル）−２−メチルプロピル）−４−メチルシクロヘキサン；
１−（１，３−ジメトキシ−２−メチルプロパン−２−イル）−４−メチルシクロヘキサン；
（１，３−ジメトキシ−２−メチルプロパン−２−イル）シクロペンタン；及び
１−（１，３−ジメトキシ−２−メチルプロパン−２−イル）−３−メチルシクロペンタン
からなる群より選択される、少なくとも１つの３，３−ビス（メトキシメチル）アルカン化合物を含み、
式中
Ｒ１−Ｒ６は、独立してそれぞれ水素、ハロゲン、Ｃ１−Ｃ２０直鎖または分枝アルキル、Ｃ５−Ｃ１０シクロアルキル−アルキル、Ｃ５−Ｃ２０アルキル−シクロアルキル、フェニル、Ｃ７−Ｃ１０アルキルアリールまたはＣ７−Ｃ１８アリールアルキルラジカルであり；
Ａ及びＢは、同一または異なり、３〜２０炭素原子を有する置換または非置換のヒドロカルビルラジカルである、
前記固体触媒成分。
【請求項３】
式（Ｉ）の前記１，８−ナフチルジエステル化合物は、
ナフタレン−８−ジイルジシクロヘキサンカルボキシラート、
ナフタレン−１，８−ジイルジ−２−メチルシクロヘキサンカルボキシラート、
ナフタレン−１，８−ジイルジ−３−メチルシクロヘキサンカルボキシラート、
ナフタレン−１，８−ジイルジ−４−メチルシクロヘキサンカルボキシラート、
ナフタレン−１，８−ジイルジシクロヘキサ−１−エンカルボキシラート、
ナフタレン−１，８−ジイルジシクロヘキサ−２−エンカルボキシラート、
ナフタレン−１，８−ジイルジシクロヘキサ−３−エンカルボキシラート、
８−（シクロヘキサンカルボニルオキシ）ナフタレン−１−イルベンゾアート、
８−（２−メチルシクロヘキサンカルボニルオキシ）ナフタレン−１−イルベンゾアート、
８−（３−メチルシクロヘキサンカルボニルオキシ）ナフタレン−１−イルベンゾアート、
８−（４−メチルシクロヘキサンカルボニルオキシ）ナフタレン−１−イルベンゾアート、
８−（２−メチルシクロヘキサンカルボニルオキシ）ナフタレン−１−イル２−メチルベンゾアート、
８−（３−メチルシクロヘキサンカルボニルオキシ）ナフタレン−１−イル２−メチルベンゾアート、
８−（４−メチルシクロヘキサンカルボニルオキシ）ナフタレン−１−イル２−メチルベンゾアート、
８−（２−メチルシクロヘキサンカルボニルオキシ）ナフタレン−１−イル３−メチルベンゾアート、
８−（３−メチルシクロヘキサンカルボニルオキシ）ナフタレン−１−イル３−メチルベンゾアート、
８−（４−メチルシクロヘキサンカルボニルオキシ）ナフタレン−１−イル３−メチルベンゾアート、
８−（２−メチルシクロヘキサンカルボニルオキシ）ナフタレン−１−イル４−メチルベンゾアート、
８−（３−メチルシクロヘキサンカルボニルオキシ）ナフタレン−１−イル４−メチルベンゾアート及び
８−（４−メチルシクロヘキサンカルボニルオキシ）ナフタレン−１−イル４−メチルベンゾアート
からなる群より選択される、請求項１または２に記載の固体触媒成分。
【請求項４】
式（Ｉ）の１，８−ナフチルジエステル化合物は、
８−（シクロヘキサ−１−エンカルボニルオキシ）ナフタレン−１−イルベンゾアート、
８−（シクロヘキサ−２−エンカルボニルオキシ）ナフタレン−１−イルベンゾアート、
８−（シクロヘキサ−３−エンカルボニルオキシ）ナフタレン−１−イルベンゾアート、
８−（シクロヘキサ−１−エンカルボニルオキシ）ナフタレン−１−イル２−メチルベンゾアート、
８−（シクロヘキサ−２−エンカルボニルオキシ）ナフタレン−１−イル２−メチルベンゾアート、
８−（シクロヘキサ−３−エンカルボニルオキシ）ナフタレン−１−イル２−メチルベンゾアート、
８−（シクロヘキサ−１−エンカルボニルオキシ）ナフタレン−１−イル３−メチルベンゾアート、
８−（シクロヘキサ−２−エンカルボニルオキシ）ナフタレン−１−イル３−メチルベンゾアート、
８−（シクロヘキサ−３−エンカルボニルオキシ）ナフタレン−１−イル３−メチルベンゾアート、
８−（シクロヘキサ−１−エンカルボニルオキシ）ナフタレン−１−イル４−メチルベンゾアート、
８−（シクロヘキサ−２−エンカルボニルオキシ）ナフタレン−１−イル４−メチルベンゾアート、
８−（シクロヘキサ−３−エンカルボニルオキシ）ナフタレン−１−イル４−メチルベンゾアート、
８−（２−メチルシクロヘキサ−１−エンカルボニルオキシ）ナフタレン−１−イルベンゾアート、
８−（２−メチルシクロヘキサ−２−エンカルボニルオキシ）ナフタレン−１−イルベンゾアート、
８−（２−メチルシクロヘキサ−３−エンカルボニルオキシ）ナフタレン−１−イルベンゾアート、
８−（２−メチルシクロヘキサ−１−エンカルボニルオキシ）ナフタレン−１−イル２−メチルベンゾアート、
８−（２−メチルシクロヘキサ−２−エンカルボニルオキシ）ナフタレン−１−イル２−メチルベンゾアート、
８−（２−メチルシクロヘキサ−３−エンカルボニルオキシ）ナフタレン−１−イル２−メチルベンゾアート、
８−（２−メチルシクロヘキサ−１−エンカルボニルオキシ）ナフタレン−１−イル３−メチルベンゾアート、
８−（２−メチルシクロヘキサ−２−エンカルボニルオキシ）ナフタレン−１−イル３−メチルベンゾアート、
８−（２−メチルシクロヘキサ−３−エンカルボニルオキシ）ナフタレン−１−イル３−メチルベンゾアート、
８−（２−メチルシクロヘキサ−１−エンカルボニルオキシ）ナフタレン−１−イル４−メチルベンゾアート、
８−（２−メチルシクロヘキサ−２−エンカルボニルオキシ）ナフタレン−１−イル４−メチルベンゾアート、
８−（２−メチルシクロヘキサ−３−エンカルボニルオキシ）ナフタレン−１−イル４−メチルベンゾアート、
８−（３−メチルシクロヘキサ−１−エンカルボニルオキシ）ナフタレン−１−イルベンゾアート、
８−（３−メチルシクロヘキサ−２−エンカルボニルオキシ）ナフタレン−１−イルベンゾアート、
８−（３−メチルシクロヘキサ−３−エンカルボニルオキシ）ナフタレン−１−イルベンゾアート、
８−（３−メチルシクロヘキサ−１−エンカルボニルオキシ）ナフタレン−１−イル２−メチルベンゾアート、
８−（３−メチルシクロヘキサ−２−エンカルボニルオキシ）ナフタレン−１−イル２−メチルベンゾアート、
８−（３−メチルシクロヘキサ−３−エンカルボニルオキシ）ナフタレン−１−イル２−メチルベンゾアート、
８−（３−メチルシクロヘキサ−１−エンカルボニルオキシ）ナフタレン−１−イル３−メチルベンゾアート、
８−（３−メチルシクロヘキサ−２−エンカルボニルオキシ）ナフタレン−１−イル３−メチルベンゾアート、
８−（３−メチルシクロヘキサ−３−エンカルボニルオキシ）ナフタレン−１−イル３−メチルベンゾアート、
８−（３−メチルシクロヘキサ−１−エンカルボニルオキシ）ナフタレン−１−イル４−メチルベンゾアート、
８−（３−メチルシクロヘキサ−２−エンカルボニルオキシ）ナフタレン−１−イル４−メチルベンゾアート、
８−（３−メチルシクロヘキサ−３−エンカルボニルオキシ）ナフタレン−１−イル４−メチルベンゾアート、
８−（４−メチルシクロヘキサ−１−エンカルボニルオキシ）ナフタレン−１−イルベンゾアート、
８−（４−メチルシクロヘキサ−２−エンカルボニルオキシ）ナフタレン−１−イルベンゾアート、
８−（４−メチルシクロヘキサ−３−エンカルボニルオキシ）ナフタレン−１−イルベンゾアート、
８−（４−メチルシクロヘキサ−１−エンカルボニルオキシ）ナフタレン−１−イル２−メチルベンゾアート、
８−（４−メチルシクロヘキサ−２−エンカルボニルオキシ）ナフタレン−１−イル２−メチルベンゾアート、
８−（４−メチルシクロヘキサ−３−エンカルボニルオキシ）ナフタレン−１−イル２−メチルベンゾアート、
８−（４−メチルシクロヘキサ−１−エンカルボニルオキシ）ナフタレン−１−イル３−メチルベンゾアート、
８−（４−メチルシクロヘキサ−２−エンカルボニルオキシ）ナフタレン−１−イル３−メチルベンゾエート、
８−（４−メチルシクロヘキサ−３−エンカルボニルオキシ）ナフタレン−１−イル３−メチルベンゾアート、
８−（４−メチルシクロヘキサ−１−エンカルボニルオキシ）ナフタレン−１−イル４−メチルベンゾアート、
８−（４−メチルシクロヘキサ−２−エンカルボニルオキシ）ナフタレン−１−イル４−メチルベンゾアート及び
８−（４−メチルシクロヘキサ−３−エンカルボニルオキシ）ナフタレン−１−イル４−メチルベンゾアート、
からなる群より選択される請求項１または２に記載の固体触媒成分。
【請求項５】
（ｉ）請求項１又は２に記載の固体触媒成分、
（ｉｉ）有機アルミニウム化合物；及び、
（ｉｉｉ）有機ケイ素化合物
を含むオレフィン重合における使用のための触媒系。
【請求項６】
前記有機アルミニウム化合物は、トリエチルアルミニウム、トリイソブチルアルミニウム及びトリ−ｎ−オクチルアルミニウムからなる群より選択される請求項５に記載の触媒系。
【請求項７】
触媒系のための固体触媒成分を作製する方法であって、
マグネシウム化合物及びチタン化合物を内部電子化合物の組み合わせと接触させる工程を含み、
前記内部電子化合物の組み合わせは、化学式（Ｉ）によって表される少なくとも１つの１，８−ナフチルジエステル化合物：
【化３】
2016510835.tif 000003
及び以下の
１−メトキシ−２−（メトキシメチル）−２−メチルヘキサン；
１−メトキシ−２−（メトキシメチル）−２−メチルヘプタン；
１−メトキシ−２−（メトキシメチル）−２−メチルオクタン；
１−メトキシ−２−（メトキシメチル）−２−メチルノナン；
１−メトキシ−２−（メトキシメチル）−２−メチルデカン；
１−メトキシ−２−（メトキシメチル）−２−メチルウンデカン；
１−メトキシ−２−（メトキシメチル）−２−メチルドデカン；
１−メトキシ−２−（メトキシメチル）−２−メチルテトラデカン；
１−メトキシ−２−（メトキシメチル）−２−メチルヘキサデカン；
１−メトキシ−２−（メトキシメチル）−２−メチルオクタデカン；
１−メトキシ−２−（メトキシメチル）−２−メチルイコサン；
１−メトキシ−２−（メトキシメチル）−２−メチルドコサン；
１−メトキシ−２−（メトキシメチル）−２，５−ジメチルヘキサン；
１−メトキシ−２−（メトキシメチル）−２，６−ジメチルヘプタン；
１−メトキシ−２−（メトキシメチル）−２，７−ジメチルオクタン；
１−メトキシ−２−（メトキシメチル）−２，８−ジメチルノナン；
１−メトキシ−２−（メトキシメチル）−２，９−ジメチルデカン；
１−メトキシ−２−（メトキシメチル）−２，１０−ジメチルウンデカン；
１−メトキシ−２−（メトキシメチル）−２，１１−ジメチルドデカン；
１−メトキシ−２−（メトキシメチル）−２，１３−ジメチルテトラデカン；
１−メトキシ−２−（メトキシメチル）−２，１５−ジメチルヘキサデカン；
１−メトキシ−２−（メトキシメチル）−２，１７−ジメチルオクタデカン；
１−メトキシ−２−（メトキシメチル）−２，１９−ジメチルイコサン；
１−メトキシ−２−（メトキシメチル）−２，２１−ジメチルドコサン；
３，３−ビス（メトキシメチル）−２，７−ジメチルオクタン；
５，５−ビス（メトキシメチル）−２，９−ジメチルデカン；
４，４−ビス（メトキシメチル）−２，７−ジメチルオクタン；
４，４−ビス（メトキシメチル）−２，８−ジメチルノナン；
６，６−ビス（メトキシメチル）−２，１０−ジメチルウンデカン；
３，３−ビス（メトキシメチル）−２−メチルペンタン；
４，４−ビス（メトキシメチル）−２−メチルヘキサン；
５，５−ビス（メトキシメチル）−２−メチルヘプタン；
６，６−ビス（メトキシメチル）−２−メチルオクタン；
６，６−ビス（メトキシメチル）−２−メチルデカン；
４，４−ビス（メトキシメチル）−２−メチルヘプタン；
５，５−ビス（メトキシメチル）−２−メチルオクタン；
６，６−ビス（メトキシメチル）−２−メチルノナン；
５，５−ビス（メトキシメチル）−２−メチルノナン；
６，６−ビス（メトキシメチル）−２−メチルウンデカン；
３，３−ビス（メトキシメチル）ヘキサン；
３，３−ビス（メトキシメチル）ヘプタン；
３，３−ビス（メトキシメチル）オクタン；
５，５−ビス（メトキシメチル）デカン；
４，４−ビス（メトキシメチル）オクタン；
４，４−ビス（メトキシメチル）ノナン；
６，６−ビス（メトキシメチル）ウンデカン；
１−（３−メトキシ−２−（メトキシメチル）−２−メチルプロピル）−４−メチルシクロヘキサン；
１−（１，３−ジメトキシ−２−メチルプロパン−２−イル）−４−メチルシクロヘキサン；
（１，３−ジメトキシ−２−メチルプロパン−２−イル）シクロペンタン；及び
１−（１，３−ジメトキシ−２−メチルプロパン−２−イル）−３−メチルシクロペンタン
からなる群より選択される、少なくとも１つの３，３−ビス（メトキシメチル）アルカン化合物を含み、
式中
Ｒ１−Ｒ６は、独立してそれぞれ水素、ハロゲン、Ｃ１−Ｃ２０直鎖または分枝アルキル、Ｃ５−Ｃ１０シクロアルキル−アルキル、Ｃ５−Ｃ２０アルキル−シクロアルキル、フェニル、Ｃ７−Ｃ１０アルキルアリールまたはＣ７−Ｃ１８アリールアルキルラジカルであり；
Ａ及びＢは、同一または異なり、３〜２０炭素原子を有する置換または非置換のヒドロカルビルラジカルである、
触媒系のための固体触媒成分を作製する方法。
【請求項８】
請求項７に記載の触媒系のための固体触媒成分を作製する方法であって、
マグネシウム化合物及びチタン化合物をさらなる内部電子供与体化合物と接触させる工程をさらに含み、
前記さらなる内部電子化合物は、化学式（Ｉ）によって表される少なくとも１つの１，８−ナフチルジエステル化合物：
【化４】
2016510835.tif 000004
及び以下の
１−メトキシ−２−（メトキシメチル）−２−メチルヘキサン；
１−メトキシ−２−（メトキシメチル）−２−メチルヘプタン；
１−メトキシ−２−（メトキシメチル）−２−メチルオクタン；
１−メトキシ−２−（メトキシメチル）−２−メチルノナン；
１−メトキシ−２−（メトキシメチル）−２−メチルデカン；
１−メトキシ−２−（メトキシメチル）−２−メチルウンデカン；
１−メトキシ−２−（メトキシメチル）−２−メチルドデカン；
１−メトキシ−２−（メトキシメチル）−２−メチルテトラデカン；
１−メトキシ−２−（メトキシメチル）−２−メチルヘキサデカン；
１−メトキシ−２−（メトキシメチル）−２−メチルオクタデカン；
１−メトキシ−２−（メトキシメチル）−２−メチルイコサン；
１−メトキシ−２−（メトキシメチル）−２−メチルドコサン；
１−メトキシ−２−（メトキシメチル）−２，５−ジメチルヘキサン；
１−メトキシ−２−（メトキシメチル）−２，６−ジメチルヘプタン；
１−メトキシ−２−（メトキシメチル）−２，７−ジメチルオクタン；
１−メトキシ−２−（メトキシメチル）−２，８−ジメチルノナン；
１−メトキシ−２−（メトキシメチル）−２，９−ジメチルデカン；
１−メトキシ−２−（メトキシメチル）−２，１０−ジメチルウンデカン；
１−メトキシ−２−（メトキシメチル）−２，１１−ジメチルドデカン；
１−メトキシ−２−（メトキシメチル）−２，１３−ジメチルテトラデカン；
１−メトキシ−２−（メトキシメチル）−２，１５−ジメチルヘキサデカン；
１−メトキシ−２−（メトキシメチル）−２，１７−ジメチルオクタデカン；
１−メトキシ−２−（メトキシメチル）−２，１９−ジメチルイコサン；
１−メトキシ−２−（メトキシメチル）−２，２１−ジメチルドコサン；
３，３−ビス（メトキシメチル）−２，７−ジメチルオクタン；
５，５−ビス（メトキシメチル）−２，９−ジメチルデカン；
４，４−ビス（メトキシメチル）−２，７−ジメチルオクタン；
４，４−ビス（メトキシメチル）−２，８−ジメチルノナン；
６，６−ビス（メトキシメチル）−２，１０−ジメチルウンデカン；
３，３−ビス（メトキシメチル）−２−メチルペンタン；
４，４−ビス（メトキシメチル）−２−メチルヘキサン；
５，５−ビス（メトキシメチル）−２−メチルヘプタン；
６，６−ビス（メトキシメチル）−２−メチルオクタン；
６，６−ビス（メトキシメチル）−２−メチルデカン；
４，４−ビス（メトキシメチル）−２−メチルヘプタン；
５，５−ビス（メトキシメチル）−２−メチルオクタン；
６，６−ビス（メトキシメチル）−２−メチルノナン；
５，５−ビス（メトキシメチル）−２−メチルノナン；
６，６−ビス（メトキシメチル）−２−メチルウンデカン；
３，３−ビス（メトキシメチル）ヘキサン；
３，３−ビス（メトキシメチル）ヘプタン；
３，３−ビス（メトキシメチル）オクタン；
５，５−ビス（メトキシメチル）デカン；
４，４−ビス（メトキシメチル）オクタン；
４，４−ビス（メトキシメチル）ノナン；
６，６−ビス（メトキシメチル）ウンデカン；
１−（３−メトキシ−２−（メトキシメチル）−２−メチルプロピル）−４−メチルシクロヘキサン；
１−（１，３−ジメトキシ−２−メチルプロパン−２−イル）−４−メチルシクロヘキサン；
（１，３−ジメトキシ−２−メチルプロパン−２−イル）シクロペンタン；及び
１−（１，３−ジメトキシ−２−メチルプロパン−２−イル）−３−メチルシクロペンタン
からなる群より選択される、少なくとも１つの３，３−ビス（メトキシメチル）アルカン化合物を含み、
式中
Ｒ１−Ｒ６は、独立してそれぞれ水素、ハロゲン、Ｃ１−Ｃ２０直鎖または分枝アルキル、Ｃ５−Ｃ１０シクロアルキル−アルキル、Ｃ５−Ｃ２０アルキル−シクロアルキル、フェニル、Ｃ７−Ｃ１０アルキルアリールまたはＣ７−Ｃ１８アリールアルキルラジカルであり；
Ａ及びＢは、同一または異なり、３〜２０炭素原子を有する置換または非置換のヒドロカルビルラジカルである、
触媒系のための固体触媒成分を作製する方法。
【請求項９】
オレフィン単量体を重合する、または共重合するための方法はであって、
（ｉ）請求項５に記載の触媒系を提供する工程、
（ｉｉ）前記触媒系の存在下においてオレフィン単量体を重合し、または共重合して重合体または共重合体を形成する工程；及び、
（ｉｉｉ）重合体または共重合体を回収する工程
を含む方法。
【請求項１０】
前記オレフィン単量体が、エチレン、プロピレン、１−ブチレン、１−メチル−１−ペンテン、１−ヘキセン及び１−オクテンからなる群より選択されることを特徴とする請求項９に記載の方法。